(57)【要約】【課題】本発明の目的は、洗濯耐久性に優れた抗菌性を有するセルロース系繊維含有織編物を提供することである。【解決手段】セルロース系繊維の含有率が１０〜１００質量％である織編物であって、ジンクピリチオンが付着し、ＪＩＳ  Ｌ  １９０２の菌液吸収法で測定した、洗濯前の織編物における黄色ブドウ球菌の抗菌活性値が５．０以上、洗濯５０回後の織編物における黄色ブドウ球菌の抗菌活性値が５．０以上である織編物。  前記セルロース系繊維が、トリアセテート繊維であること、さらにポリエステル繊維を３０〜８０質量％含有することが好ましい。【選択図】  なし【特許請求の範囲】
【請求項１】
セルロース系繊維の含有率が１０〜１００質量％である織編物であって、ジンクピリチオンが付着し、ＪＩＳ  Ｌ  １９０２の菌液吸収法で測定した、洗濯前の織編物における黄色ブドウ球菌の抗菌活性値が５．０以上、洗濯５０回後の織編物における黄色ブドウ球菌の抗菌活性値が５．０以上である織編物。
【請求項２】
ＪＩＳ  Ｌ  １９０２の菌液吸収法で測定した洗濯前の織編物における肺炎桿菌の抗菌活性値が３．０以上、洗濯５０回後の織編物における肺炎桿菌の抗菌活性値が３．０以上である請求項１に記載の織編物。
【請求項３】
前記セルロース系繊維が、アセテート繊維である請求項１または２に記載の織編物。
【請求項４】
前記セルロース系繊維が、トリアセテート繊維である請求項１〜３のいずれか一項に記載の織編物。
【請求項５】
さらにポリエステル繊維を３０〜８０質量％含有する請求項１〜４のいずれか一項に記載の織編物。
【発明の詳細な説明】
【技術分野】
【０００１】
本発明は、洗濯耐久性に優れた抗菌性を有するセルロース系繊維含有織編物に関するものである。
【背景技術】
【０００２】
従来から抗菌性を付与したセルロース系繊維は各種衣料、芯地、裏地、寝装製品、インテリア製品などに広く利用されている。近年、メチシリン耐性黄色ブドウ状球菌（以下、ＭＲＳＡという。）による病院内感染が問題となっており、病院用衣料や介護衣料などに抗菌性を付与する必要があるが、これらの衣料は通常６０〜８５℃の工業洗濯が多数繰り返されるため、従来技術では十分な耐久性を有するものはほとんど得られていない。
【０００３】
繊維の抗菌処理には銀、銅、あるいは亜鉛などの無機系抗菌剤を合成繊維の紡糸段階で練り込む方法と、第四級アンモニウム塩などの有機系抗菌剤をスプレーあるいはパディング処理して付与する後加工の方法がとられてきた。前者の場合、洗濯耐久性という面では優れているが、布などの製品には抗菌加工をすることができない。また、紡糸段階で口金面に抗菌剤が結晶として析出するため、糸切れが多発するなどの製糸上の問題があった。一方、後者の場合は、布などの製品に抗菌加工ができるという利点はあるものの、抗菌性の洗濯耐久性という面では劣っており、従来技術では十分な耐久性を有するものはほとんど得られていない。
【０００４】
これらの問題を解消するものとして、ピリジン系抗菌剤を用いた抗菌性繊維構造物が知られている（特許文献１）。
【先行技術文献】
【特許文献】
【０００５】
【特許文献１】特開２０００−３０３３５７号公報
【発明の概要】
【発明が解決しようとする課題】
【０００６】
しかしながら、特許文献１の技術では、洗濯耐久性を改善しているが十分ではなかった。
本発明の目的は、洗濯耐久性に優れた抗菌性を有するセルロース系繊維含有織編物を提供することである。
【課題を解決するための手段】
【０００７】
本発明のセルロース系織編物は、前記課題を解決するために、次の構成を有する。
１．セルロース系繊維の含有率が１０〜１００質量％である織編物であって、ジンクピリチオンが付着し、ＪＩＳ  Ｌ  １９０２の菌液吸収法で測定した、洗濯前の織編物における黄色ブドウ球菌の抗菌活性値が５．０以上、洗濯５０回後の織編物における黄色ブドウ球菌の抗菌活性値が５．０以上である織編物。
２．ＪＩＳ  Ｌ  １９０２の菌液吸収法で測定した洗濯前の織編物における肺炎桿菌の抗菌活性値が３．０以上、洗濯５０回後の織編物における肺炎桿菌の抗菌活性値が３．０以上である１に記載の織編物。
３．前記セルロース系繊維が、アセテート繊維である１または２に記載の織編物。
４．前記セルロース系繊維が、トリアセテート繊維である１〜３のいずれかに記載の織編物。
５．さらにポリエステル繊維を３０〜８０質量％含有する１〜４のいずれかに記載の織編物。
【発明の効果】
【０００８】
本発明によれば、洗濯耐久性に優れた抗菌性を有するセルロース系繊維含有織編物を提供することができる。
【発明を実施するための形態】
【０００９】
本発明の織編物は、セルロース系繊維の含有率が１０〜１００質量％である織編物であって、ジンクピリチオンが付着し、ＪＩＳ  Ｌ  １９０２の菌液吸収法で測定した、洗濯前の織編物における黄色ブドウ球菌の抗菌活性値が５．０以上、洗濯５０回後の織編物における黄色ブドウ球菌の抗菌活性値が５．０以上である。
【００１０】
本発明の織編物は、セルロース系繊維の含有率が１０質量％以上であることで、吸水性向上、吸湿性向上、な効果を奏する。
この観点から、セルロース系繊維の含有率は２０〜１００質量％がより好ましい。
【００１１】
前記セルロース系繊維とは、キュプラ、レーヨン、リヨセル、アセテート、綿、麻の繊維である。
【００１２】
本発明の織編物は、ジンクピリチオンが付着している。ジンクピリチオンが付着していることで、優れた洗濯耐久性を有する抗菌織編物になる。
【００１３】
ジンクピリチオンとは、２−ピリジンチオール−１−オキシドの亜鉛塩（分子式Ｃ１０Ｈ８Ｎ２Ｓ２Ｚｎ）である。
ジンクピリチオンは、繊維との親和性がよく、繊維に対して強固に付着、吸尽するため洗濯耐久性が良く、ＭＲＳＡはじめ、効果を示す対象菌種が広い。
【００１４】
本発明の織編物は、ＪＩＳ  Ｌ  １９０２の菌液吸収法で測定した、洗濯前の織編物における黄色ブドウ球菌の抗菌活性値が５．０以上である。
前記黄色ブドウ球菌の抗菌活性値が５．０以上でれば、優れた抗菌性を奏する。この観点から、前記黄色ブドウ球菌の抗菌活性値は５．２以上が好ましく、５．５以上がより好ましい。
【００１５】
本発明の織編物は、ＪＩＳ  Ｌ  １９０２の菌液吸収法で測定した、洗濯５０回後の織編物における黄色ブドウ球菌の抗菌活性値が５．０以上である。
前記黄色ブドウ球菌の抗菌活性値が５．０以上でれば、洗濯耐久性に優れた効果を奏する。この観点から、前記黄色ブドウ球菌の抗菌活性値は５．２以上が好ましく、５．５以上がより好ましい。
【００１６】
本発明の織編物は、ＪＩＳ  Ｌ  １９０２の菌液吸収法で測定した洗濯前の織編物における肺炎桿菌の抗菌活性値が３．０以上、洗濯５０回後の織編物における肺炎桿菌の抗菌活性値が３．０以上であることが好ましい。
【００１７】
洗濯前の織編物における前記肺炎桿菌の抗菌活性値が３．０以上であれば、優れた抗菌性を奏する。この観点から、前記肺炎桿菌の抗菌活性値は３．５以上がより好ましく、４．０以上がさらに好ましい。
また、洗濯５０回後の織編物における肺炎桿菌の抗菌活性値が３．０以上であれば、洗濯耐久性に優れる。この観点から、前記肺炎桿菌の抗菌活性値は３．５以上がより好ましく、４．０以上がさらに好ましい。
【００１８】
本発明の織編物は、前記セルロース系繊維が、アセテート繊維であることが好ましい。
前記セルロース系繊維が、アセテート繊維であることで、適度な吸水性、適度な吸湿性、また速乾性な効果を奏しやすい。
【００１９】
本発明の織編物は、前記セルロース系繊維が、トリアセテート繊維であることが好ましい。
前記セルロース系繊維が、トリアセテート繊維であることで、上記アセテート繊維の効果に加え、１３０℃で染色できるのでポリエステル繊維を含有させることが可能となる。
【００２０】
また本発明の織編物に含有するセルロース系繊維は、繊維断面形状に関しても特に制限はなく、通常用いられる丸断面の他、三角断面、多葉形、扁平形、Ｗ字形、Ｓ字形、Ｃ字形、Ｈ形、中空形などの異形断面繊維であっても良く、少なくとも１成分がセルロースエステルからなる芯鞘型、サイドバイサイド型、分割割繊型、海島型などの複合繊維であっても良く、仮撚加工、タスラン加工などの糸加工が施されていても良い。
【００２１】
本発明の織編物は、さらにポリエステル繊維を３０〜８０質量％含有することが好ましい。
ポリエステル繊維を３０質量％以上含有すると、織編物の強度が高くでき、８０質量％以下であれば、セルロース繊維の特徴を生かすことができる。
これらの観点から、ポリエステル繊維の含有量は、４０〜７５質量％がより好ましく、４５〜７０質量％がさらに好ましい。
【００２２】
本発明の織編物にセルロース系繊維を含有させる方法は、セルロース系繊維の単独からなる糸であっても良く、セルロース系繊維と合成繊維からなる繊維複合物の形態であってもいい。
合成繊維としては、ポリエチレンテレフタレート繊維、ポリトリメチレンテレフタレート繊維、ポリブチレンテレフタレート繊維、ナイロン繊維、アクリル繊維などを用いることができる。中でも、ジンクピリチオンが付着しやすい、ポリエチレンテレフタレート繊維が好ましい。
合成繊維を複合させる場合は、複合混繊糸、複合仮撚糸等の加工糸で複合させても良く、また、交織、交編で織編物に別の糸として複合させても良い。
【００２３】
本発明の織編物において、染色性、寸法安定性、抗菌性の耐久性の観点から、合成繊維はポリエチレンテレフタレートを用いることが好ましい。
【００２４】
また本発明の織編物に含有するジンクピリチオンの平均粒径は、２μｍ以下が好ましい。
【００２５】
前記平均粒径が２μｍ以下であれば、繊維に付着または吸尽しやすくなる上に、加工液にした時に粒子の沈降が起こり難く、液の安定性が良好になる傾向を示すものである。抗菌剤の平均粒径は１μｍ以下がより好ましい。
【００２６】
次に、本発明の織編物の製造方法について述べる。
【００２７】
抗菌剤を付与する方法として、抗菌剤と分散染料、酸性染料、カチオン染料、蛍光増白剤などの染料とを含む液中に織編物の生機を浸し、常圧または加圧の下、９０〜１６０℃で加熱処理する。その加熱処理時間は１０〜１２０分間が好ましい。１２０〜１３５℃で２０〜６０分間加熱処理することが繊維内部への抗菌剤吸尽の観点からより好ましい。このとき、染料とジンクピリチオン系抗菌剤を同時に液中で加熱処理することにより、抗菌剤が染料と同じく繊維に付着し、繊維内部に吸尽・拡散する。
【００２８】
または、先に抗菌剤を繊維に付着させてから、抗菌剤を繊維に付着させる温度未満で染色する事は可能である。例えば、トリアセテートと綿で構成された生機において、１２０〜１３５℃のピリジン系抗菌剤液中で加熱処理し、その後、６０〜８０℃で綿を染色することができる。
【００２９】
また抗菌性を損なわない範囲で、熱劣化防止剤、着色防止剤、滑剤、帯電防止剤、艶消剤、潤滑剤、難燃剤、着色顔料など、種々の目的で無機微粒子や有機化合物を付着させても良い。
【００３０】
液中処理した後、テンター等で１６０〜２００℃の乾熱処理をすることが好ましい。その処理時間は１５秒〜５分間でよい。より好ましくは１７０〜１９０℃で３０秒〜２分間の乾熱処理を行う。かかる乾熱処理により、抗菌剤は繊維に対して強固に付着、吸尽するため洗濯耐久性を向上させることができる。乾熱処理の加熱条件が１６０℃以上であれば、洗濯耐久性の効果が得られやすい。また、２００℃以下であれば、繊維材料の黄変や脆化、さらに染料や抗菌剤の昇華もしくは熱分解ならびにエネルギー消費量の増加などを抑制しやすくなる。
【００３１】
本発明の抗菌剤を付与する他の方法として、ジンクピリチオン系抗菌剤を含む液を、染色された織編物にパディング処理またはスプレー処理で付与した後、１６０〜２００℃で乾熱または湿熱の加熱処理を行う。その加熱処理の時間は３０秒〜１０分間が好ましい。より好ましくは１７０〜１９０℃で１〜５分間の乾熱または湿熱の加熱処理を行う。
乾熱または湿熱の加熱処理の加熱条件が１６０℃以上であれば、ジンクピリチオン系抗菌剤は繊維に強固に付着または吸尽しやすい。また、２００℃以下であれば、繊維材料の黄変や脆化、さらに染料や抗菌剤の昇華もしくは熱分解ならびにエネルギー消費量の増加などを抑制しやすくなる。
【００３２】
本発明の織編物は、抗菌性の耐久性に優れるため、アウター、ブラウス、シャツ、肌着、白衣、介護衣、寝間着、芯地、裏地、寝装製品、インテリア製品等として好適に用いられる。
【実施例】
【００３３】
以下、本発明を実施例により具体的に説明する。尚、実施例における各項目の測定は次の方法に拠った。
【００３４】
（抗菌試験方法）
試験方法はＪＩＳ  Ｌ  １９０２菌液吸収法（混釈平板培養法）を採用し、試験菌体は黄色ブドウ球菌と肺炎桿菌を用いた。接種菌数を（２±１）×１００００個／ｍｌに調整した菌液を０．２ｍｌとり、検体への菌の植え付けを行った。
試験布は標準布と加工布を用いた。標準布は綿１００％の織物である。
前記標準布に菌液を滴下し、密閉容器中で３７℃、１８時間培養後、２０ｍｌの生理食塩水を加える。その直後の生菌数を計測し、その生菌数をＣ０とし、３７℃で２４時間静置後に計測した生菌数をＣｔとした。
前記加工布に菌液を滴下し、密閉容器中で３７℃、１８時間培養後、２０ｍｌの生理食塩水を加える。その直後の生菌数を計測し、その生菌数をＴ０とし、３７℃で２４時間静置後に計測した生菌数をＴｔとした。
試験は、洗濯前（０回）と工業洗濯５０回後で測定を行い、次の基準・計算式に基づいて抗菌性の有無を判断した。
［基準］
抗菌活性値が５．０以上を合格水準とした。
［計算式］
抗菌活性値＝（ｌｏｇＣｔ―ｌｏｇＣ０）―（ｌｏｇＴｔ−ｌｏｇＴ０）
ｌｏｇＣｔ：標準布の２４時間培養後の３検体の生菌数の算術平均の常用対数
ｌｏｇＣ０：標準布の試験菌接種直後の３検体の生菌数の算術平均の常用対数
ｌｏｇＴｔ：加工布の２４時間培養後の３検体の生菌数の算術平均の常用対数
ｌｏｇＴ０：加工布の試験菌接種直後の３検体の生菌数の算術平均の常用対数
ただし、ｌｏｇＣｔ―ｌｏｇＣ０＞１以上で試験が成立したと判断する。
【００３５】
（洗濯方法）
試験方法は、一般社団法人繊維評価技術協議会（ＪＡＦＥＴ）が認証するＳＥＫマーク繊維製品の洗濯方法に準じて工業洗濯を行った。
【００３６】
（実施例１）
トリアセテート繊維（８４ｄｔｅｘ、２０フィラメント）を使用し、２８ゲージのダブル丸編機（福原精機製作所社製）にて製編し、スムース組織の生機を得た。
得られた生機を、精練し、抗菌剤の２−ピリジルチオール−１−オキシド亜鉛を２％ｏｗｆ、浴比１：１０の液中に浸し、１３０℃、３０分間の条件で浴中加工を行った。その後、湯洗し、１７０℃で仕上げセットして編物を得た。
得られた編物は、表１に示すとおり、洗濯耐久性に優れる抗菌性を有するものであった。
【００３７】
（実施例２）
トリアセテート繊維（６１ｄｔｅｘ、１５フィラメント）とポリエステル繊維仮撚加工糸（８４ｄｔｅｘ、３６フィラメント）とを１０００Ｔ／Ｍで合撚した合撚糸を、経糸と緯糸にそれぞれ使用し、エアージェットルーム（津田駒工業社製）にて製織し、２／２ツイル組織の織物の生機を得た。
得られた生機を、精練し、抗菌剤の２−ピリジルチオール−１−オキシド亜鉛を１％ｏｗｆ、浴比１：１５の液中に浸し、１３０℃、３０分間の条件で浴中加工を行った。その後、湯洗し、１７０℃で仕上げセットし織物を得た。
得られた織物は、表１に示すとおり、洗濯耐久性に優れる抗菌性を有するものであった。
【００３８】
【表１】
2020059948.tif 000002